본 발명 에 사용 되 는 유리 단섬유 는 가공 성 및 외관 특성 을 고려 할 때 , 1 . 5 내지 4 . 5 mm 길이 의 단섬유 를 사용 하 는 것 이 바람직 하 며 , 일반 적 으로 3 mm 길이 의 단섬유 를 사용 하 는 것 이 보다 바람직 하 다 . 원 하 는 내열 성 을 얻 기 위해서 는 상기 ( A ) +( B ) +( C ) 100 중량 부 에 대하 여 10 ∼ 50 중량 부 를 사용 하 는 것 이 바람직 하 다 . 10 중량 부 미만 에서 는 물 성 의 상승 이 극히 적 으며 50 중량 부 초과 에서 는 유리 단섬유 가 수지 의 표면 으로 돌출 되 어 심각 한 외관 손상 및 압출 안정 성 의 저하 될 수 있 다 .